(57)【要約】【解決手段】この発明は、外傷軽減及び圧力緩和用の変形可能な低密度組成物であって、粘性流動体と複数種類のマクロ粒子を含んでおり、所望により、粘性流動体の中に分散したミクロ粒子を含んでいる。粘性流動体は、水／油のエマルジョン、グリセリン／水の混合物、可塑剤等を含むことができる。さらなる実施例において、組成物は粘性流動体と強化剤を含んでおり、該強化剤は、ポリテトラフルオロエチレンと二硫化モリブデンの組合せである。【特許請求の範囲】
【請求項１】
外傷軽減及び圧力緩和用の変形可能な低密度組成物であって、
外傷軽減又は圧力緩和用組成物全体の約５０−８０重量％の量の粘性流動体と、
前記粘性流動体の中に配備され、外傷軽減又は圧力緩和用組成物全体の約２０−５０重量の量の複数のマクロ粒子と、を含んでいる組成物。
【請求項２】
粘性流動体の中に分散した複数のミクロ粒子をさらに含んでおり、マクロ粒子とミクロ粒子の合計量は、外傷軽減又は圧力緩和用組成物全体の約２０−５０重量％であり、マクロ粒子とミクロ粒子の重量比は、約１：５乃至１：２０である請求項１の組成物。
【請求項３】
マクロ粒子は、ポリスチレン、ポリエチレン、ポリプロピレン及び粒子状ゴムからなる群から選択される少なくとも一種の材料を含んでいる請求項１の組成物。
【請求項４】
マクロ粒子は、ポリプロピレンを含んでいる請求項１の組成物。
【請求項５】
組成物の密度は約３．５〜６．５ポンド／ガロンである請求項１の組成物。
【請求項６】
マクロ粒子は、直径約０．５ｍｍ〜５ｍｍの球状粒子である請求項１の組成物。
【請求項７】
マクロ粒子は、楕円球状の粒子である請求項１の組成物。
【請求項８】
ミクロ粒子は、直径約７５〜４００ミクロンのセラミック微小球体である請求項１の組成物。
【請求項９】
粘性流動体は、植物油、防腐剤及び増粘剤を含んでいる請求項１の組成物。
【請求項１０】
植物油は、大豆油、亜麻仁油、松油、ひまわり油、キャノーラ油、ピーナッツ油及びそれらの混合物からなる群から選択される請求項９の組成物。
【請求項１１】
粘性流動体は、グリセリン／水の混合物、防腐剤及び増粘剤を含んでいる請求項１の組成物。
【請求項１２】
粘性流動体は、エマルジョン、防腐剤、界面活性剤及び増粘剤を含んでいる請求項１の組成物。
【請求項１３】
エマルジョンは、油と水のエマルジョンである請求項１２の組成物。
【請求項１４】
油は、大豆油、亜麻仁油、松油、ひまわり油、キャノーラ油、ピーナッツ油からなる群から選択される請求項１３の組成物。
【請求項１５】
粘性流動体は、可塑剤、増粘剤及び防腐剤を含んでいる請求項１の組成物。
【請求項１６】
可塑剤は、アルキルフタレートである請求項１５の組成物。
【請求項１７】
外傷軽減及び圧力緩和用の変形可能な低密度組成物であって、
外傷軽減又は圧力緩和用組成物全体の約５０−９５重量％の量の粘性流動体と、
外傷軽減又は圧力緩和用組成物全体の約５−５０重量の量の強化剤と、を含んでいる組成物。
【請求項１８】
粘性流動体の中に分散した複数のマクロ粒子又はミクロ粒子をさらに含んでおり、マクロ粒子又はミクロ粒子の量は、外傷軽減又は圧力緩和用組成物全体の約２０−５０重量％である請求項１７の組成物。
【請求項１９】
粘性流動体の中に分散した複数のマクロ粒子及びミクロ粒子をさらに含んでおり、マクロ粒子及びミクロ粒子の量は、外傷軽減又は圧力緩和用組成物全体の約２０−５０重量％であり、マクロ粒子とミクロ粒子の重量比は、約１：５乃至１：２０である請求項１７の組成物。
【請求項２０】
粘性流動体は、グリセリン／水の混合物、防腐剤及び増粘剤を含んでいる請求項１７の組成物。
【請求項２１】
粘性流動体の粘度は、約３０００００ＣＰＳ〜６百万ＣＰＳである請求項１の組成物。
【発明の詳細な説明】
【０００１】
関連出願の記載
この出願は、２０００年８月８日出願の仮特許出願第６０／２２３６３３号について３５Ｕ．Ｓ．Ｃ．１１９（ｅ）の規定に基づく主張をし、２００１年８月７日出願した発明の名称「ゲルが充填された外傷軽減用装置及び該装置用組成物」についての特許出願の一部継続出願である。
発明の分野
この発明は、粘性流動体と、発泡ポリスチレン、ポリプロピレン又はポリエチレンのビーズの如きマクロ粒子と、セラミックのミクロ粒子とを含み、外傷を生ずる衝撃（ｉｍｐａｃｔ ｏｆ ｔｒａｕｍａ）の軽減（ｍｉｔｉｇａｔｉｏｎ）又は圧力の緩和（ｒｅｄｕｃｔｉｏｎ ｉｎ ｐｒｅｓｓｕｒｅ）を向上させるための様々な物品又は装置に用いられる組成物に関する。
【０００２】
発明の背景
衝突の衝撃を軽減したり圧力を緩和させるための様々な組成物、物品又は装置は当該分野で知られている。例えば、米国特許第６１５３６９８号に記載されているように、ポリスチレン又はそれに類似する樹脂から耐衝撃性成形物品を作ることは知られているし、米国特許第６１２４３４号に記載されているように、ポリプロピレンから自動車のインナー及びアウタートリム用耐衝撃性成形物品を作ることは知られている。また、流動体又は流動体／粒状物を充填したクッションを作ることも知られている。また、米国特許第５１０７１２号に記載されているように、液体が充填された変形可能クッションは、種類によっては、流動体組成物の主構成要素として水を用いるものもある。しかしながら、水を主構成要素とする組成物は重量が重すぎるため、充填された物品を、例えばスポーツヘルメットのパッディングとして用いるとき、又は自動車に耐衝撃性をもたらすための内部物品として用いるときに不都合がある。水を主構成要素とする装置の場合、水はニュートン型であるため、流動学的特性の点でも不十分である。米国特許第５０９３１３８号に記載されているように、クッション用のその他流動体組成物として、鉱物油又はアルコール液がある。しかし、これらは、水を主構成要素とする組成物と同じように、流動学的又は密度の点で問題がある。
【０００３】
流動体／粒状体組成物として、セラミックやプラスチックの微小球体（ｍｉｃｒｏｓｐｈｅｒｅｓ）を含む流動体組成物があり、これは例えば米国特許第５５９０４３０号及び第５４７５８８２号に記載されており、これらの特許は引用をもって本願への記載加入とする。プラスチック微小球体はクッション用として適していても、自動車の衝突のように、外部からの力によって傷を受ける環境下の物品に用いられる場合、重い外傷に対して適当な抵抗性を付与するには有効でない。プラスチック微小球体は、高温状況下では適していないし、また高価であるから、大きな物品に使用する場合、コストが非常に高くなる。米国特許第５４２１８７４号もまた、クッションに用いられる流動体／粒状体組成物を開示している。しかしながら、耐衝撃性、外傷軽減又は圧力緩和を付与するのに適した流動体／粒状体組成物として、安価な材料を用いた低密度組成物については、何ら開示されていない。
【０００４】
発明の要旨
本発明は、粘性流動体と、発泡ポリマー（例えばポリスチレン、ポリプロピレン又はポリエチレン）のマクロ球状粒子単独又は該マクロ球状粒子とセラミックミクロ粒子との組合せとを含む低密度組成物に関するもので、一実施例として、外傷を生ずる衝撃を軽減又は逸散させるのに用いることができる。本発明のマクロ粒子は、安価で低密度の発泡ポリマービーズから構成されるので、追加の重量を加えることなく、組成物の嵩（ｍａｓｓ）を大きく増すことができ、大きな物品用として適している。低密度又は迅速な位置移動が特に懸念されないときは、削り取られた（ｇｒｏｕｎｄ）ゴムタイヤ粒子をマクロ粒子として用いることができる。本発明の組成物に用いられるとき、どちらの種類のマクロ粒子を用いる場合でも、外傷となる衝撃を軽減させることができる。この組成物は、衝突の衝撃を緩和するために、例えば、自動車のフットウエル（足をかける部分）若しくはその他の部位に配置される装置並びに飛行機の座席に用いられる。この組成物は、その他にも、自転車のヘルメット、胸パッド又は膝パッド、及びホッケーやフットボール選手が着用するスポーツヘルメット等のように、プレイ中の衝突によるけがを軽減するために用いることができる。
【０００５】
他の実施例において、本発明の組成物は、例えば松葉杖又はその他の整形外科装置に用いられる可撓性クッション又はその他のパッディングの中に挿入され、クッションを座席又はパッディング等の装置として用いるとき、人が感じる圧力を低減することができる。組成物は、米国特許第５１９５１９９号又前述の米国特許第５５９０４３０号に開示された二重層クッションに用いることもできる。なお、米国特許第５１９５１９９号は引用を以て本願への記載加入とする。本発明の組成物は、米国特許第５５９０４３０号及び第５４７５８８２号の組成物と共に用いることもできる。
【０００６】
本発明の目的は、外傷を生ずるような衝撃を軽減することのできる低密度組成物を提供することである。
本発明のさらなる目的は、組成物が物品又は装置に充填されたとき、これを用いる人が感じる圧力を緩和することができる低密度組成物を提供することである。
【０００７】
本発明のさらなる目的は、自動車が極限環境下にあるときの高温に耐えることのできる低密度組成物を提供することである。
本発明のさらなる目的は、粘性流動体を、マクロ粒子及びセラミック微小球体と共に含み、外傷を軽減するための装置に適した低密度組成物を提供することである。
本発明のこれら及びその他目的については、以下の説明及び特許請求の範囲の記載に基づいてより完全な理解が得られるであろう。
【０００８】
望ましい実施例の詳細な説明
本発明は外傷軽減又は圧力緩和用の変形可能な低密度組成物を提供するもので、該組成物は、外傷軽減及び圧力緩和用組成物全体の約５０−８０重量％の量の粘性流動体と、前記粘性流動体の中に分散され、組成物全体の約２０−５０重量％の量の複数のマクロ粒子とを含んでいる。なお、前記マクロ粒子は複数のミクロ粒子と共に粘性流動体の中に分散させてもよく、その場合でも、両粒子の合計量は組成物全体の約２０−５０重量％である。また、マクロ粒子とミクロ粒子が用いられるとき、マクロ粒子とミクロ粒子の重量比は、約１：５乃至約１：２０であり、約１：５乃至約１：１０がより望ましい。
【０００９】
ここで用いられる「粘性（ｖｉｓｃｏｕｓ）」とは、粘度が約３０００００ＣＰＳ〜約６百万ＣＰＳを意味するものとし、約１〜４百万ＣＰＳが望ましい。
ここで用いられる「変形可能（ｄｅｆｏｒｍａｂｌｅ）」とは、組成物が、外部から力を受けるとこれに反応して形状が変化する性質を意味する。
【００１０】
ここで用いられる「マクロ粒子（ｍａｃｒｏｐａｒｔｉｃｕｌａｔｅｓ）」とは、ポリスチレン、ポリエチレン、ポリプロピレン又はその他のエアチャンバー粒子（ａｉｒ−ｃｈａｍｂｅｒｅｄ ｐａｒｔｉｃｌｅｓ）又はブロー粒子（ｂｌｏｗｎ ｐａｒｔｉｃｌｅｓ）から構成される発泡ポリマービーズを意味する。低密度とする必要がないときは、削り取られたゴムタイヤ片又は削り取られたその他種類のゴムを、本発明のマクロ粒子として用いることができる。発泡ポリマービーズを用いるとき、その形状は球状であって、平均直径が約０．５ｍｍ〜５ｍｍ、平均密度が約２〜１０ポンド／立方フィートであってよい。発泡ポリマービーズは、所望される最終用途に応じて、楕円球の形状（なお、粒子のサイズと密度は略同じであってよい）とすることもできる。楕円球状のマクロ粒子を用いた組成物は、位置変化がよりゆっくりと行われるので、動的力を受ける用途に優れている。なお、本発明は、この楕円球形状に限定されるものではない。このように、楕円球状のマクロ粒子を含む組成物は、フットボール選手が着用する膝パッドにより適している。これに対し、球状のマクロ粒子は、位置変化がより容易に行われるので、例えば座席のような物品のように静的力を受ける用途により適している。すり砕かれたタイヤ片をマクロ粒子として用いるとき、そのサイズは約１／８〜５／１６インチの範囲が望ましい。
【００１１】
本発明のマクロ粒子は、発泡ポリマービーズが望ましく、テキサス州のケネカ・テキサス・コーポレイション・オブ・ベイポートが商標名「ＥＰＥＲＡＮ」で販売するポリプロピレンビーズがより望ましい。
【００１２】
ここで用いられる「ミクロ粒子（ｍｉｃｒｏｐａｒｔｉｃｕｌａｔｅｓ）」は、セラミック微小球体の他、ガラス、金属等から構成される剛性壁状（ｒｉｇｉｄ ｗａｌｌｅｄ）のその他ミクロ粒子であって、サイズが約７５〜４００μｍのものを意味する。セラミックの微小球体は、ペンシルベニア州バレーフォージのＰＱコーポレイション製の商標名「ＥＸＴＥＮＤＯＳＰＨＥＲＥＳ ＣＧ ＣＥＲＡＭＩＣ ＭＩＣＲＯＳＰＨＥＲＥＳ」で市販されるものが望ましい。セラミック微小球体は、例えば、低密度、不燃性のような特性に優れており、ガラスよりも粉砕され難い。
【００１３】
セラミック微小球体の追加の利点として、該微小球体が粘性流動体と一旦混合されると、その混合物の均質性（ｈｏｍｏｇｅｎｅｉｔｙ）は長期間に亘って維持されることが挙げられる。このように、組成物が用いられる物品又は装置の中で、ミクロ粒子は結合又は凝集しない。使用されるミクロ粒子の球径は、約７５〜４００ミクロンである。
【００１４】
本発明の組成物は、例えば自動車のフットウエルの中に封入されるように作られた物品の中で浮遊する。衝突を受けると、熱が発生し、熱は、粘性流動体と流動体内のマクロ粒子及びミクロ粒子との間での相互作用によって逸散する。特にマクロ粒子は低密度でより大きな嵩をもたらすので、衝突の衝撃を吸収する。
【００１５】
一実施例において、粘性流動体は可塑剤を含んでいる。可塑剤は、ポリマーの長鎖間で潤滑剤として作用する一般的に小さな分子であり、室温で脆弱とならないようにプラスチックに添加される。粘性流動体に有用な可塑剤は、相対的に非揮発性の液体であらねばならない。本発明の望ましい可塑剤は一般的に無色であり、フタレートエステルの化学種、特にアルキルフタレートから選択される。最も望ましい可塑剤は、ジイソノニルフタレートであり、適当な物理的特性がもたらされる。可塑剤は、一般的に比重が約０．９７であり、密度は約０．８〜１．２ｇｍ／ｃｃである。可塑剤のバッチはある密度範囲内で調製することでき、望ましい密度は１．０ｇｍ／ｃｃである。
【００１６】
ジイソノニルフタレートは、引火性が低く、引火点（約４１５ＯＦ）を越える室温でのみ可燃性である。これは、組成物が、火災の懸念される衝突の衝撃を軽減するための物品に用いられるときに望ましい特性である。必要な物理的特性に加えて、可塑剤は、広範囲に亘る環境下で用いることができ、周囲温度での吸入（肺）又は皮膚接触での毒性は極めて少ない。
【００１７】
望ましい実施例において、本発明の組成物は、水／グリセリン混合物の粘性流動体、増粘剤（ｔｈｉｃｋｅｎｅｒ）及び防腐剤（ｐｒｅｓｅｒｖａｔｉｖｅ）を含んでいる。典型的には、約２０〜４０重量部の水に対して約６０〜８０重量部のグリセリンを用いることができる。これは凍結を防止するための比率として理想的であり、天然不凍剤として作用する。用いられる増粘剤の量は、組成物全体の約３重量％である。適当な増粘剤として、モノイソプロパノールアミン、ポリアクリル酸、炭酸カルシウム、カオリン粘土、乾式シリカ、アルギン酸塩、複合多糖（ｈｅｔｅｒｏｐｏｌｙｓａｃｃｈａｒｉｄｅｓ）、カラギーナン、セルロース誘導体を挙げるが、その他にも当該分野で公知の増粘剤を用いることができる。
【００１８】
望ましい増粘剤は、モノイソプロパノールアミンである。モノイソプロパノールアミンは、流動体と粒状体の混合物のレオロジーを向上させることがわかった。ポリアクリル酸を用いることもできる。このポリアクリル酸は、分散特性にすぐれるので、エマルジョンの油相の中でも湿潤剤として作用することができる。
【００１９】
適当な防腐剤として、塩化ベンザルコニウム、メチルパラベン、エチルパラベン、ソルビン酸カリウム等の第四級アンモニウムを挙げることができるが、その他にも、当該分野の専門家にとって公知の同様な防腐剤を用いることができる。微生物の増殖を防ぐために、ガンマ放射線を用いることもできる。典型的には、使用される防腐剤の有効量は、微生物の増殖を回避できる量である。
【００２０】
さらなる実施例において、粘性流動体は、エマルジョン、界面活性剤（ｓｕｒｆａｃｔａｎｔ）、防腐剤及び増粘剤を含んでいる。エマルジョンは、油と水のエマルジョンが望ましい。界面活性剤を添加するのは、油と水との界面張力を低下させるためである。当該分野の専門家に既知のどんな界面活性剤を用いることもできる。望ましい界面活性剤として、オレイン酸トリエタノールアミン、ステアリン酸トリエタノールアミン、Ｓｈｏｕ’ｓ ｏｉｌ（酸化された植物油）、ラノリン、レシチン（非毒性乳化剤）、カリウムアラベート（ｐｏｔａｓｓｉｕｍ ａｒａｂａｔｅ）（アカシアより）及びオハイオ州クリーブランドのＢＦグッドリッチ社製で商標名”Ｐｅｍｕｌｅｎ ＴＲ−２”で市販されているアクリルポリマーからなる群から選択される。最も望ましい界面活性剤は、オレイン酸トリエタノールアミン、ステアリン酸トリエタノールアミン及び”Ｐｅｍｕｌｅｎ”である。組成物が人体と密着することが予期される場合、ラノリン又はレシチンが用いられるべきである。
【００２１】
油と水のエマルジョンは、植物油約６５〜９０体積％、水約１５〜３５体積％、及び界面活性剤又は乳化剤約５〜１０体積％を含んでいる。適当な植物油として、大豆油、松油、亜麻仁油、ひまわり油、キャノーラ油、ピーナッツ油及びそれらの混合物を挙げることができる。望ましい植物油は大豆油である。水は、脱イオン化され蒸留されているものが望ましい。
【００２２】
さらなる実施例において、粘性流動体は、油（例えば、前述した植物油）、防腐剤約０．１〜３重量％、例えば乾式シリカの如き増粘剤約２〜１０重量％から構成される。
さらなる実施例において、約５０〜９５重量％の粘性流動体は、組成物全体の約５〜５０重量％の量の強化剤と混合される。この実施例では、粘性流動体は、前述したように、グリセリンと水の組合せである。必要に応じて、マクロ粒子及び／又はミクロ粒子を、粘性流動体／強化剤組成物に添加することができる。マクロ／ミクロ粒子を使用する場合、その量は、組成物全体の約２０〜５０重量％である。
【００２３】
ここで用いられる「強化剤（ｅｎｈａｎｃｅｒ）」は、繊維化可能（ｆｉｂｒｉｌｌａｔａｂｌｅ）なポリテトラフルオロエチレン（ＰＴＦＥ）粒子と二硫化モリブデン（ＭｏＳ２）粒子の２つの物質を予め結合したものを意味する。この強化剤は、米国特許第５６４５６０３号に記載されており、引用を以て本願への記載加入とする。本発明の強化剤は、商標名「ＦＬＵＯＮ ＣＤ１」で販売され、直径約１００〜６００ミクロンの繊維化可能なＰＴＦＥ粒子と、平均粒径約１〜１０ミクロンで、大部分が繊維化可能なＰＴＦＥ粒子に付着したＭｏＳ２粒子が予め結合している。強化剤は、粘性流動体の中で繊維状ネットワークを形成する。強化剤の量は、所望されるネットワークの密度に応じて変えることができる。強化剤に加えて、マクロ粒子及び／又はミクロ粒子を所望により添加することができる。粘性流動体と共に用いるとき、強化剤は、繊維状のネットワークを形成し、マクロ／ミクロ粒子の場合と同じように熱を逸散させることができる。
【００２４】
実施例
下記の実施例は、本発明を説明するためのものであって、いかなる意味でも本発明を限定するものと解すべきではない。
【００２５】
実施例Ｉ：　グリセリン／水の混合物
粘性流動体としてグリセリン／水の混合物を用いる実施例を、下記の要領で調製することができる。約２０−４０重量部の水に対して約６０−８０重量部のグリセリンを使用する。５５ガロン容量のドラムの中で、３８．７６ｋｇの混合グリセリンを、３．１６８５５ｋｇのＥＰＥＲＡＮ発泡ポリマービーズと混合し、高剪断力で混合する。高剪断力で混合を続けながら、１２．１１８１６ｋｇの水を加える。次に、低剪断力で混合を続けながら、３１．６８６０５ｋｇのセラミック微小球体を加え、モノイソプロパノールアミン（ドイツ国レバークゼンのバイエル・コーポレイション製の商標名ＬＥＶＡＬＩＮ）を３．６９６ｋｇ加え、低剪断力で混合する。約０．１−３重量％の防腐剤を添加する。
【００２６】
実施例ＩＩ：　油、防腐剤、増粘剤
１３００ポンドの大豆油、ひまわり油、松油又は亜麻仁油と、１．９ポンドの防腐剤（ヘンケル社のＣＯＶＩ−ＯＸ Ｔ−７０又は他の第四級アンモニウム化合物）を、実験用分散機（又は大型ミキサー）を用いて、滑らかになるまで混ぜ合わせる。乾式シリカ（８０ポンド）を加え、高剪断力を利用して十分に分散させる。次に、その流動体を真空ミキサーの中に入れ、撹拌によって泡を放出する。次に、マクロ粒子とセラミック微小球体（ミクロ粒子対マクロ粒子の比が約１０：１のものを３５０ポンド）を加え、滑らかな混合物が得られるまで、組成物を低剪断力且つ低速で混合する。バッチサイズによっては、遊星ミキサーを１００ｒｐｍより少ない回転数で混合することもできる。２５℃での粘度は、ＴＢスピンドル０．５ｒｐｍでは約１，５００，０００ｃｐｓ、５．０ｒｐｍでは約１４７，０００ｃｐｓである。ガードナー製のガロンカップ当たり重量を用いたみかけ密度は、８．３２ｍＬ容積では５．１２ポンド／ガロン、つまり約０．６１４ｇｍ／ｃｃである。これは、標準の実験手法によって測定される。
【００２７】
実施例ＩＩＩ：　水／油のエマルジョン
油と水は、撹拌を間欠的に行なうことによって混合し、その後、第四級アンモニウム化合物（塩化ベンザルコニウムを０．０５−１．５体積％、又はヘンケル社のＣＯＶＩ−ＯＸ Ｔ−７０を約０．０５−１．５体積パーセント）の如き防腐剤を加える。混合物は、次に、適当な増粘剤として、０．４−０．５体積％のモノイソプロパノールアミン（ドイツ国レバークゼンのバイエル・コーポレイション製の商標名ＬＥＶＡＬＩＮ）、又は約０．８−１．４体積％の炭酸カルシウムを用いて、所望の粘度が得られるまで増粘する。この混合物は、高剪断力でよく分散させてから、脱ガスする。Ｐｅｍｕｌｅｎを使用する場合は、他の増粘剤は必要でない。
【００２８】
この時点で、マクロ粒子（テキサス州ベイポートのカネカ・テキサス・コーポレイションから商品名ＥＰＥＲＡＮ）とセラミック微小球体（ＥＸＴＥＮＤＯＳＰＨＥＲＥＳ ＣＧ）を加える。添加するマクロ粒子と微小球体の比は、重量比で、１：７．５である。マクロ球状物と微小球体は、混合物の密度を低下させる。所望粘度に到達させるために、析出した炭酸カルシウムのように増粘性のより高い増粘剤を加えることもできる。望ましい粘度は、ブルックフィールド式ＨＢＴ粘度計のＴＢスピンドルを用いて測定したとき、０．５ｒｐｍでは約１，５００，０００ｃｐｓ、５．０ｒｐｍでは約１４７，０００ｃｐｓである。次に、混合物全体を、低剪断力且つ低速で、滑らかに混ぜ合わせる。ゲルの密度は、マクロ粒子対ミクロ粒子の比率に依存し、約３．５−６．５ポンド／ガロンである。
【００２９】
実施例ＩＶ：　Ｐｅｍｕｌｅｎ ＴＲ−２を含有する水／油のエマルジョン
２重量部のＰｅｍｕｌｅｎ ＴＲ−２を、３０部の油の植物油相に加える。７０部の水をＰｅｍｕｌｅｎ ＴＲ−２と油に加える。１８％ＮａＯＨを、１ポンドのＰｅｍｕｌｅｎ ＴＲ−２につき、１ポンドの塩基を加えて、ｐＨを約６〜８、望ましくは約７に変える。次に、エマルジョンの安定度を測定する。安定でない場合、Ｐｅｍｕｌｅｎ ＴＲ−２の油と水に対する体積パーセントを減じることにより、Ｐｅｍｕｌｅｎ ＴＲ−２の量を少なくする。エマルジョンは、約１０００ｒｐｍよりも小さい中程度の剪断力で混合する。エマルジョンの劣化を避けるには、３００−５００ｒｐｍで混合することが望ましい。凍結が懸念される場合、グリセリンを加えればよい。微生物の増殖を防止するために、ガンマ放射線、メチルパラベン又はプロピルパラベン等の防腐剤を用いることもできる。
【００３０】
次に、エマルジョンを前述のとおり脱ガスし、次に、マクロ粒子とセラミック微小球体を約１：１０の割合で添加する。次に、エマルジョンを前述した低剪断力で混合する。組成物の密度は、マクロ粒子対微小球体の比に依存し、約３．５−６．５ポンド／ガロンの範囲である。
本発明の具体的実施例を例示として説明したが、当該分野の専門家であれば、特許請求の範囲に規定された発明から逸脱することなく、本発明の詳細について多くの変更をなし得ることは明らかであろう。
【国際公開パンフレット】
2004506052.tif 000002
2004506052.tif 000003
2004506052.tif 000004
2004506052.tif 000005
2004506052.tif 000006
2004506052.tif 000007
2004506052.tif 000008
2004506052.tif 000009
2004506052.tif 000010
2004506052.tif 000011
2004506052.tif 000012
2004506052.tif 000013
2004506052.tif 000014
2004506052.tif 000015
【国際公開パンフレット（コレクトバージョン）】
2004506052.tif 000016
【国際調査報告】
2004506052.tif 000017